Brevet FR3069241A1 (20190125)

REVENDICATIONS1. Matériau comprenant un substrat transparent sur au moins une surface duquel est déposé un empilement de couches comprenant n couches fonctionnelles métalliques à base d'argent et n+1 ensembles diélectriques de couches, n étant égal ou supérieur à 3 et chaque couche fonctionnelle métallique à base d'argent étant disposée entre deux ensembles diélectriques de couches, ledit matériau étant caractérisé en ce que l'ensemble diélectrique de couches situé en-dessous de la première couche fonctionnelle métallique à base d'argent en partant du substrat et l'ensemble diélectrique de couches situé au-dessus de la dernière couche fonctionnelle métallique à base d'argent en partant du substrat, - comprennent chacun une couche de haut indice de réfraction, la valeur dudit indice étant égale ou supérieure à 2,15 à la longueur d'onde de 550nm ; - la valeur de l'indice de réfraction d'au moins une desdites couches de haut indice est égale ou supérieure à 2,40 à la longueur d'onde 550nm ; et - la valeur du rapport de l'épaisseur optique de chacune desdites couches de haut indice de réfraction sur l'épaisseur optique de l'ensemble diélectrique de couches dans lequel elle est comprise est comprise entre 0,25 et 0,55.\n<CLM>\1\tMatériau selon la revendication 1, tel que les épaisseurs optiques de chacune desdites couches de haut indice de réfraction sont comprises entre 10 et 70 nm, de préférence entre 20 et 50 nm.\n<CLM>\1\tMatériau selon l'une des revendications 1 à 2, tel que l'épaisseur optique de l'ensemble diélectrique de couches situé au-dessus de la dernière couche fonctionnelle métallique à base d'argent en partant du substrat est inférieure ou égale à l'épaisseur optique de l'ensemble diélectrique de couches situé en-dessous de la première couche fonctionnelle métallique à base d'argent en partant du substrat. - 29 -\n<CLM>\1\tMatériau selon la revendication 3, tel que l'épaisseur optique de l'ensemble diélectrique de couches situé au-dessus de la dernière couche fonctionnelle métallique à base d'argent en partant du substrat est comprise entre 20 et 50 5 nm, de préférence entre 30 et 40 nm, et l'épaisseur optique de l'ensemble diélectrique de couches situé en-dessous de la première couche fonctionnelle métallique à base d'argent en partant du substrat est comprise entre 50 et 100 nm, de préférence entre 55 et 75nm. 10\n<CLM>\1\tMatériau selon l'une quelconque des revendications 1 à 4, tel que l'épaisseur optique de l'ensemble diélectrique de couches situé en-dessous de la première couche fonctionnelle à base d'argent est inférieure aux épaisseurs optiques de chacun des ensembles diélectriques de couches situés entre la première 15 et la dernière couches fonctionnelles métalliques à base d'argent.\n<CLM>\1\tMatériau selon l'une quelconque des revendications 1 à 5, tel que l'épaisseur optique de chacun des ensembles diélectriques de couches situés entre la première et la dernière couche 20 fonctionnelle métallique à base d'argent est comprise entre 100 et 200 nm, de préférence entre 150 et 180 nm.\n<CLM>\1\tMatériau selon l'une quelconque des revendications 1 à 6, tel que la valeur du coefficient d'absorption des couches de haut indice de réfraction est inférieure ou égale à 0,02 à 550nm. 25\n<CLM>\1\tMatériau selon l'une quelconque des revendications 1 à 7, tel que chaque ensemble diélectrique de couches situé entre la première et la dernière couches fonctionnelles métalliques à base d'argent en partant du substrat ne comprend pas de couche de haut indice de réfraction dont la valeur de 30 l'indice de réfraction est égale ou supérieure à 2,15 à 550 nm.\n<CLM>\1\tMatériau selon l'une quelconque des revendication 1 à 8, tel que les couches de haut indice de réfraction sont à base de composés choisis parmi h02, MnO, W03, NiO, ZnTiO4, Nb205, 35 BaTiO3, Bi203 SiZrN. 10.Matériau selon l'une quelconque des revendication 1 à 9, tel que la couche de haut indice de réfraction comprise dans - 30 - l'ensemble diélectrique de couches situé en-dessous de la première couche fonctionnelle métallique à base d'argent est à base d'oxyde de titane, et la couche de haut indice de réfraction comprise dans l'ensemble diélectrique de couches 5 situé au-dessus de la dernière couche fonctionnelle à partir du substrat est à base de nitrure de silicium et zirconium. 11.Matériau selon l'une quelconque des revendications 1 à 10, tel que l'épaisseur de chaque couche fonctionnelle métallique à base d'argent est supérieure à l'épaisseur de la couche 10 fonctionnelle à base d'argent qui la précède en partant du substrat. 12.Matériau selon l'une quelconque des revendications 1 à 11, tel que l'épaisseur de chacune des couches fonctionnelles métalliques à base d'argent est comprise entre 6 et 20 nm. 15 13.Matériau selon l'une quelconque des revendications 1 à 12, tel que l'empilement de couches comprend en outre au moins une couche de blocage disposée au-dessus et en contact d'une couche fonctionnelle métallique à base d'argent, la ou lesdites couches à blocage étant de préférence une couche 20 métallique à base des métaux ou alliages choisis parmi Ti et NiCr. 14.Matériau selon l'une quelconque des revendications 1 à 13, tel que l'empilement de couches comprend en outre au moins une couche de contact inférieur disposée en-dessous et en 25 contact d'une couche fonctionnelle métallique à base d'argent, la ou lesdites couches de contact inférieur étant à base d'oxydes choisis parmi les oxydes de zinc, les oxydes de nickel, les oxydes de magnésium, les oxydes mixtes de zinc et d'étain, les oxydes mixtes de zinc et de magnésium, les 30 oxydes mixtes de zinc et de titane. 15.Matériau selon la revendication 14, tel qu'au moins une couche de lissage est disposée en-dessous et en contact d'une couche de contact inférieur à base d'oxyde de zinc, la ou lesdites couches de lissage étant à base d'oxyde de zinc et 35 d'étain. 16.Matériau selon l'une quelconque des revendications 1 à 15, tel que le substrat transparent est une feuille de verre. - 31 - 17.Vitrage comprenant au moins un matériau selon l'une quelconque des revendications 1 à 16.